(57)【要約】【課題】無機微粒子分散ペースト組成物に使用した場合に、熱劣化が起こりにくく、低温分解性に優れ、かつ、機械的強度の高いシートを得ることが可能なバインダー用メタアクリル共重合体、無機微粒子分散ペースト組成物及び無機微粒子分散シートを提供する。【解決手段】３種以上のメタアクリルモノマーから形成されるバインダー用メタアクリル共重合体であって、メタクリル酸ｎブチルに由来するセグメントを有し、前記メタクリル酸ｎブチルに由来するセグメントの含有量が１０〜６０重量％であり、かつ、ガラス転移温度が１０〜３５℃、重量平均分子量が１０万〜３００万であることを特徴とするバインダー用メタアクリル共重合体。【選択図】なし【特許請求の範囲】
【請求項１】
３種以上のメタアクリルモノマーから形成されるバインダー用メタアクリル共重合体であって、
メタクリル酸ｎブチルに由来するセグメントを有し、前記メタクリル酸ｎブチルに由来するセグメントの含有量が１０〜６０重量％であり、かつ、
ガラス転移温度が１０〜３５℃、重量平均分子量が１０万〜３００万である
ことを特徴とするバインダー用メタアクリル共重合体。
【請求項２】
メタアクリルモノマーは、メタクリル酸エステル置換基に分岐構造を有する置換基を有し、かつ、前記分岐構造を有する置換基の主鎖の炭素数が３以上であるモノマーを含み、前記モノマーに由来するセグメントの含有量が４０重量％以上であることを特徴とする請求項１記載のバインダー用メタアクリル共重合体。
【請求項３】
メタアクリルモノマーは、メタクリル酸エステル置換基に炭素数が３以下の直鎖状若しくは分岐状のアルキル基、または、炭素数が６以下の環状のアルキル基を有し、かつ、ホモポリマーでのガラス転移温度が６５℃以上であるモノマーを含み、前記モノマーに由来するセグメントの含有量が１５〜５０重量％であることを特徴とする請求項１または２に記載のバインダー用メタアクリル共重合体。
【請求項４】
メタアクリルモノマーは、メタアクリル酸エステル置換基に極性基を有するモノマーを含み、かつ、前記メタアクリル酸エステル置換基に極性基を有するモノマーに由来するセグメントの含有量が１〜１０重量％であることを特徴とする請求項１、２または３に記載のバインダー用メタアクリル共重合体。
【請求項５】
メタアクリルモノマーは、メタアクリル酸エステル置換基にグリシジル基を有するモノマーを含み、かつ、前記メタアクリル酸エステル置換基にグリシジル基を有するモノマーに由来するセグメントの含有量が１〜１０重量％であることを特徴とする請求項１、２、３または４に記載のバインダー用メタアクリル共重合体。
【請求項６】
メタアクリルモノマーは、その一部又は全部のエステル置換基に、ポリテトラメチレンオキシドのセグメントを有するモノマーがグラフトされていることを特徴とする請求項１、２、３、４または５記載のバインダー用メタアクリル共重合体。
【請求項７】
請求項１、２、３、４、５または６記載のバインダー用メタアクリル共重合体、無機微粒子及び有機溶剤を含有することを特徴とする無機微粒子分散ペースト組成物。
【請求項８】
請求項７記載の無機微粒子分散ペースト組成物を用いることを特徴とする無機微粒子分散シート。
【発明の詳細な説明】
【技術分野】
【０００１】
本発明は、無機微粒子分散ペースト組成物に使用した場合に、熱劣化が起こりにくく、低温分解性に優れ、かつ、機械的強度の高いシートを得ることが可能なバインダー用メタアクリル共重合体、無機微粒子分散ペースト組成物及び無機微粒子分散シートに関する。
【背景技術】
【０００２】
近年、導電性粉末、セラミック粉末、ガラス粒子等の無機微粒子をバインダー樹脂に分散させた無機微粒子分散ペースト組成物が、様々な形状の焼成体を得るために用いられている。例えば、導電性粉末として金属微粒子を分散させたペースト組成物は、回路形成やコンデンサーの製造等に用いられ、セラミック粉末やガラス粒子を分散させたセラミックペーストやガラスペーストは、プラズマディスプレイパネル（以下、ＰＤＰともいう）の誘電体層の製造や積層セラミックコンデンサの製造等に用いられている。
【０００３】
積層セラミックコンデンサ等の積層型の電子部品は、例えば、特許文献１に開示されているように、一般に次のような工程を経て製造される。
まず、バインダー樹脂を有機溶剤に溶解した溶液に、可塑剤、分散剤等を添加した後、セラミック原料粉末を加える。次いで、ボールミル等により均一に混合し脱泡を行って一定粘度を有するセラミックスラリー組成物を得る。得られたセラミックスラリー組成物をドクターブレード、リバースロールコーター等を用いて、離型処理したポリエチレンテレフタレートフィルム又はステンレス鋼プレート等の支持体面で流延成形する。次いで、加熱等により有機溶剤等の揮発分を溜去させた後、支持体から剥離してセラミックグリーンシートを得る。
【０００４】
得られたセラミックグリーンシート上に内部電極となる導電ペーストをスクリーン印刷等により塗工したものを交互に複数枚積み重ね、加熱圧着して積層体を製造する。この積層体中に含まれるバインダー樹脂成分等を熱分解させて除去する処理（いわゆる「脱脂処理」）を行った後、焼成して得られたセラミック焼成物の端面に外部電極を焼結によって形成させる工程を経て、積層セラミックコンデンサが得られる。
【０００５】
近年、積層セラミックコンデンサ等の電子部品に対しては、軽量小型化及び価格の低廉化が強く求められている。従って、これらを製造する際に必要となるセラミック積層体においては一層当たりのシート厚みを薄くしたり、さらなる多層化を推し進めたりすることが行われる一方、その内部電極を形成するにあたっては高価なＰｔ、Ｐｄ、Ａｇ等に代わる安価な卑金属材料、例えば、Ｎｉや高周波特性に優れたＣｕ等を主成分として含む導電性ペーストを使用することが行われている。
【０００６】
このような卑金属材料を主成分とする導電性ペーストを用いて内部電極を形成する場合、製造工程の途中で、積層素体の脱バインダー処理及び焼成処理を非酸化性雰囲気中で行う必要があるが、特に、導電性ペーストがＣｕを主成分とするものである場合には、酸素含有雰囲気中で高温加熱すると、良質の絶縁体である酸化物が形成されてしまうため、非酸化性雰囲気中で焼成温度を低くして焼成する必要がある。
しかしながら、非酸化性雰囲気中での焼成を行った際には、グリーンシート中のバインダーが炭素として残存し、炭素の存在に起因して発生した気孔（ポア）が焼成体中に残ることになるため、製造後の電子部品における特性上の不都合が生じていた。
【０００７】
そこで、低温分解性に優れるアクリル樹脂をバインダーとして用いることが検討されている。即ち、アクリル樹脂は低温下においても解重合（重合体が単量体に分解する化学反応）を起こし得るから、グリーンシート中における炭素の残存率（以下、残炭率という）を低下させることが可能であると考えられるからである。例えば、特許文献２には、高温残留重量が極めて少ないアクリル系樹脂を用いる方法が開示されている。
しかし、特許文献２に記載の発明では、焼結温度が高温条件の場合に対応したものであり、４００℃以下の低温分解のプロセスには対応していないものであった。
【０００８】
また、アクリル樹脂は、例えば、非特許文献１に記載のように、ＩＴＯ等の透明電極にも使用されているが、３００℃以上の高温に曝されることで抵抗値が上昇したり、一部の焼結磁石でも４００℃の高温で磁性の低下が顕著になったりする等のように、バインダー脱脂プロセスで無機材料が熱劣化する問題が発生していた。
【先行技術文献】
【特許文献】
【０００９】
【特許文献１】特公平３−３５７６２号公報
【特許文献２】特開２００１−３０７５４８号公報
【非特許文献】
【００１０】
【非特許文献１】フジクラ技報  ２００４年４月  第１０６号  ５７ページ
【発明の概要】
【発明が解決しようとする課題】
【００１１】
本発明者らは、上記現状に鑑み、無機微粒子分散ペースト組成物に使用した場合に、熱劣化が起こりにくく、低温分解性に優れ、かつ、機械的強度の高いシートを得ることが可能なバインダー用メタアクリル共重合体、無機微粒子分散ペースト組成物及び無機微粒子分散シートを提供することを目的とする。
【課題を解決するための手段】
【００１２】
本発明は、３種以上のメタアクリルモノマーから形成されるバインダー用メタアクリル共重合体であって、メタクリル酸ｎブチルに由来するセグメントを有し、前記メタクリル酸ｎブチルに由来するセグメントの含有量が１０〜６０重量％であり、かつ、ガラス転移温度が１０〜３５℃、重量平均分子量が１０万〜３００万であるバインダー用メタアクリル共重合体である。
以下に本発明を詳述する。
【００１３】
本発明者らは、鋭意検討した結果、メタクリル酸ｎブチルを含む３種以上のメタアクリルモノマーを共重合成分とするメタアクリル共重合体を、無機微粒子分散用のバインダー樹脂として用い、ガラス転移温度及び重量平均分子量を所定の範囲内とした場合、熱による劣化を最小限に止めつつ、低温分解性に優れ、かつ、機械的強度の高いシートを得ることが可能となることを見出し、本発明を完成させるに至った。
【００１４】
本発明のバインダー用メタアクリル共重合体は、３種以上のメタアクリルモノマーを共重合成分とする。メタアクリルモノマーから重合されるポリマーは、そのモノマー固有の天井温度と言われる温度で分解を開始する。例えば、メタクリル酸メチルの天井温度は２００℃未満だが、真空中３０分間加熱した時のポリマー重量損失が５０％になる温度は３２７℃と天井温度と隔たりがある。これは天井温度以上の領域でも分解と再重合反応の平衡反応であるため、環境温度が上昇するに従い分解反応が優先されるためである。メタアクリルモノマーの天井温度はモノマー毎に大きく異なるため、複数のモノマーを組み合わせることによって、ある温度域で発生する分解モノマーの量を少なくすることで再結合する確率を低くすることができる。即ち、複数のモノマーと組み合わせることによって、天井温度と実際の分解温度との隔たりを小さくすることが出来る。
【００１５】
本発明のバインダー用メタアクリル共重合体は、メタクリル酸ｎブチルに由来するセグメントを有する。
上記セグメントを有することで、低温分解性に優れ、かつ、機械的強度の高いシートを得ることが可能となる。
メタクリル酸ｎブチルに由来するセグメントは焼結時に煤になることを防ぐ。同様の効果はメタクリル酸メチルでも得られるが、メタクリル酸メチルを用いた場合、セグメントのＴｇが高く、樹脂が脆くなりやすく、分解終了温度が高くなりやすい。その為、メタクリル酸メチルセグメントを導入するには後述するメタクリル酸エステル置換基に分岐構造を有するモノマーを多く導入しなければならない。その為、メタクリル酸メチルと合わせて用いることが望ましいセグメント成分が、メタクリル酸イソブチルである。
上記メタクリル酸ｎブチルに由来するセグメントは、セグメントのＴｇが適当であり、樹脂のＴｇが１０〜３０℃の樹脂組成を形成しやすくなることから、シートを強靱にすることが可能となる。
【００１６】
上記メタクリル酸ｎブチルに由来するセグメントの含有量の下限は１０重量％、上限は６０重量％である。上記メタクリル酸ｎブチルに由来するセグメントの含有量が１０重量％未満であると、焼成後の有機残渣が多くなり、６０重量％を超えると、低温分解化させにくくなる。好ましい下限は３０重量％、好ましい上限は５０重量％である。
【００１７】
上記メタアクリルモノマーとしては、メタクリル酸ｎブチル以外に、メタクリル酸エステル置換基に分岐構造を有する置換基を有し、かつ、前記分岐構造を有する置換基の主鎖の炭素数が３以上であるモノマーを用いることが好ましい。このようなモノマーとメタクリル酸ｎブチルとを組み合わせた場合、３５０℃という低温条件でも分解可能なバインダー用メタアクリル共重合体が得られる。
【００１８】
上記メタクリル酸エステル置換基に分岐構造を有する置換基を有し、かつ、前記分岐構造を有する置換基の主鎖の炭素数が３以上であるモノマーに由来するセグメントの含有量の好ましい下限は４０重量％、好ましい上限は８０重量％である。上記メタクリル酸エステル置換基に分岐構造を有する置換基を有し、かつ、前記分岐構造を有する置換基の主鎖の炭素数が３以上であるモノマーに由来するセグメントの含有量が４０重量％未満であると、低温分解化させられなくなることがあり、８０重量％を超えると、焼成後の有機残渣が多くなることがある。より好ましい下限は４５重量％、より好ましい上限は７０重量％、特に好ましい上限は６０重量％である。
【００１９】
上記メタクリル酸エステル置換基に分岐構造を有する置換基を有し、かつ、前記分岐構造を有する置換基の主鎖の炭素数が３以上であるモノマーとしては、例えば、イソブチルメタクリレート、セクブチルメタクリレート、イソペンタンメタクリレート、イソペンチルメタクリレート、ネオペンタンメタクリレート、ネオペンチルメタクリレート、ターシャリーペンチルメタクリレート、イソデシルメタクリレート等が挙げられる。
なかでも、イソデシルメタクリレートは、後述するガラス転移温度を低下させることが可能となることから、好ましく用いることができる。
【００２０】
上記メタアクリルモノマーとしては、さらに、メタクリル酸エステル置換基に炭素数が３以下の直鎖状若しくは分岐状のアルキル基、または、炭素数が６以下の環状のアルキル基を有し、かつ、ホモポリマーでのガラス転移温度が６５℃以上であるモノマーが好ましい。
上記メタクリル酸エステル置換基に炭素数が３以下の直鎖状若しくは分岐状のアルキル基、または、炭素数が６以下の環状のアルキル基を有し、かつ、ホモポリマーでのガラス転移温度が６５℃以上であるモノマーを用いることによって、バインダー用メタアクリル共重合体全体のガラス転移温度が低くても、バインダー用メタアクリル共重合体の弾性を高めて降伏点を持たせることが出来る。そのため、得られたバインダー用メタアクリル共重合体を含有する無機微粒子分散ペースト組成物を、無機微粒子分散シートに加工する際のハンドリング性が向上し、加工を容易にすることができる。
上記メタアクリルモノマーのホモポリマーでのガラス転移温度の好ましい上限は、１１０℃である。
【００２１】
上記、メタクリル酸エステル置換基に炭素数が３以下の直鎖状若しくは分岐状のアルキル基、または、炭素数が６以下の環状のアルキル基を有し、かつ、ホモポリマーでのガラス転移温度が６５℃以上であるメタアクリルモノマーとしては、特に限定されないが、例えば、メチルメタクリレート（ホモポリマーでのガラス転移温度１０５℃）、エチルメタクリレート（ホモポリマーでのガラス転移温度６５℃）、シクロヘキシルメタクリレート（ホモポリマーでのガラス転移温度６６℃）、イソプロピルメタクリレート（ホモポリマーでのガラス転移温度８１℃）からなる群より選択される少なくとも１種からなるメタアクリルモノマーが好ましい。
これらのなかでは、焼結時の残渣を少なくするためにも、単量体の分子量が小さく、分解時に揮発性が高い、メチルメタクリレートが特に好ましい。
上記、メタクリル酸エステル置換基に炭素数が３以下の直鎖状若しくは分岐状のアルキル基、または、炭素数が６以下の環状のアルキル基を有し、かつ、ホモポリマーでのガラス転移温度が６５℃以上であるメタアクリルモノマーに由来するセグメントの含有量の好ましい下限は１５重量％、好ましい上限は６０重量％である。上記メタクリル酸エステル置換基に炭素数が３以下の直鎖状若しくは分岐状のアルキル基、または、炭素数が６以下の環状のアルキル基を有し、かつ、ホモポリマーでのガラス転移温度が６５℃以上であるメタアクリルモノマーに由来するセグメントの含有量が、１５重量％未満であると、バインダー用メタアクリル共重合体の弾性を高める効果が低くなることがあり、６０重量％を超えると、バインダー用メタアクリル共重合体全体のＴｇが高くなりすぎ、バインダー用メタアクリル共重合体を含有する無機微粒子分散ペースト組成物を用いた無機微粒子分散シートが脆くなる可能性がある。より好ましい下限は２０重量％、より好ましい上限は５０重量％、特に好ましい上限は４０重量％である。
【００２２】
上記メタアクリルモノマーとしては、さらに、メタアクリル酸エステル置換基に極性基を有するモノマーが好ましい。メタアクリル酸エステル置換基に極性基を有するモノマーを用いることによって、バインダー用メタアクリル共重合体中に水素結合またはイオン相互作用による強固な相互作用を形成することが出来、強度をさらに高めることが出来る。上記メタアクリル酸エステル置換基中の極性基としては、特に限定されないが、水酸基、カルボキシル基、アミノ基等が挙げられる。
【００２３】
上記メタアクリル酸エステル置換基に極性基を有するモノマーとしては、特に限定されないが、例えば、２−ヒドロキシエチルメタクリレート、３−ヒドロキシプロピルメタクリレート、２−ヒドロキシプロピルメタクリレート、４−ヒドロキシブチルメタクリレート、２−ヒドロキシブチルメタクリレート、３−ヒドロキシブチルメタクリレート、グリシジルメタクリレート、グリセロールモノメタクリレート等が挙げられる。中でも、２−ヒドロキシプロピルメタクリレート、２−ヒドロキシブチルメタクリレート、３−ヒドロキシブチルメタクリレートはバインダー用メタアクリル共重合体のＴｇを下げることが出来るため、好ましい。
【００２４】
上記メタアクリル酸エステル置換基に極性基を有するモノマーに由来するセグメントの含有量の好ましい下限は１重量％、好ましい上限は１０重量％である。上記メタアクリル酸エステル置換基に極性基を有するモノマーに由来するセグメントの含有量が、１重量％未満であると、相互作用の効果が低くなることがあり、１０重量％を超えると、低温での熱分解性が損なわれたり、無機微粒子に付着する煤が多くなり、焼結体の残留炭素が多くなったりすることがある。より好ましい下限は３重量％、より好ましい上限は８重量％である。
【００２５】
上記メタクリルモノマーは、メタアクリル酸エステル置換基にグリシジル基を有するモノマーを含むことが好ましい。特に、上記グリシジル基を有することで、例えば、極性基を有するモノマーと併用した場合、グリシジル基と極性基とが乾燥プロセスにおいて化学結合を形成し、積層体を作製する際に、溶剤等で侵されにくくすることが可能となる。
本発明のバインダー用メタアクリル共重合体において、上記メタアクリル酸エステル置換基にグリシジル基を有するモノマーに由来するセグメントの含有量の好ましい下限は１重量％、好ましい上限は１０重量％である。上記メタアクリル酸エステル置換基にグリシジル基を有するモノマーに由来するセグメントの含有量が、１重量％未満であると、相互作用の効果が低くなることがあり、１０重量％を超えると、低温での熱分解性が損なわれたり、無機微粒子に付着する煤が多くなり、焼結体の残留炭素が多くなったりすることがある。より好ましい下限は３重量％、より好ましい上限は８重量％である。
【００２６】
上記メタアクリルモノマーとしては、その一部又は全部のエステル置換基にポリテトラメチレンオキシドのセグメントを含むモノマーが好ましい。このようなエーテル鎖を有するグラフトモノマーを用いることによって、より分解温度を低温化させることができ、バインダー樹脂のＴｇを飛躍的に下げることが出来る為、メタクリル樹脂の脆さを改善することができる。中でもポリテトラメチレングリコールのセグメントを有するモノマーは低残炭性と両立化させることが出来る為、好適に用いることが出来る。
【００２７】
上記ポリテトラメチレンオキシドのグラフトモノマーとしては、例えば、ポリテトラメチレングリコールモノメタクリレート、ポリ（エチレングリコール・ポリテトラメチレングリコール）モノメタクリレート、ポリ（プロピレングリコール・テトラメチレングリコール）モノメタクリレート、プロピレングリコール・ポリブチレングリコールモノメタクリレート、メトキシポリテトラメチレングリコールモノメタクリレート、メトキシポリ（エチレングリコール・ポリテトラメチレングリコール）モノメタクリレート、メトキシポリ（プロピレングリコール・テトラメチレングリコール）モノメタクリレート、メトキシプロピレングリコール・ポリブチレングリコールモノメタクリレート等を用いることができる。
【００２８】
上記ポリテトラメチレンオキシドのグラフトモノマーに由来するセグメントの含有量の好ましい下限は１重量％、好ましい上限は２０重量％である。上記ポリテトラメチレンオキシドのグラフトモノマーに由来するセグメントの含有量が１重量％未満であると、低温分解化効果が低くなることがあり、２０重量％を超えると、ペースト化した際に無機粉の分散性が悪くなることがある。より好ましい下限は２重量％、より好ましい上限は１０重量％である。
【００２９】
上記ポリテトラメチレンオキシドのテトラメチレンオキシドの繰り返し数の好ましい下限は２、好ましい上限は２０である。上記テトラメチレンオキシドの繰り返し数が２未満であると、低Ｔｇ化によるメタクリル樹脂の脆さを改善する効果が低くなることがあり、２０を超えると、重合した際にゲル化を起こしやすくなることがある。
【００３０】
上述したメタアクリルモノマーの組み合わせとしては、メタクリル酸ｎブチルと、メタクリル酸エステル置換基に分岐構造を有する置換基を有し、かつ、前記分岐構造を有する置換基の主鎖の炭素数が３以上であるモノマーとの組み合わせ、及び、メタクリル酸ｎブチルと、メタクリル酸エステル置換基に分岐構造を有する置換基を有し、かつ、前記分岐構造を有する置換基の主鎖の炭素数が３以上であるモノマーと、エステル置換基にポリテトラメチレンオキシドのセグメントを含むモノマーとの組み合わせが好ましい。
また、これらに、極性基を有するメタアクリルモノマーやエステル置換基の炭素数が１〜３のメタアクリルモノマーを加える組み合わせも好ましい。
具体的には、メタクリル酸ｎブチルとメタクリル酸イソブチルとメタクリル酸イソデシルとの組み合わせ、及び、メタクリル酸ｎブチルとメタクリル酸イソブチルとポリテトラメチレングリコールのセグメントを有するメタクリル系グラフトモノマーとの組み合わせが好ましい。
また、メタクリル酸ｎブチルとメタクリル酸イソブチルと２−ヒドロキシプロピルメタクリレートとの組み合わせ、及び、メタクリル酸ｎブチルとメタクリル酸メチルとメタクリル酸イソブチルとの組み合わせも好ましい。
更に、メタクリル酸イソデシル（ｉＤＭＡ）、イソプロピルメタクリレート（ｉＰＭＡ）、２−ヒドロキシエチルメタクリレート（ＨＥＭＡ）、グリシジルメタクリレート（ＧＭＡ）、２−ヒドロキシプロピルメタクリレート（２−ＨＰＭＡ）、ポリテトラメチレングリコールのセグメントを有するメタクリル系グラフトモノマー（ＰＴＭＯＡ）、及び、メタクリル酸エチルから選択される少なくとも１種のメタアクリルモノマーを加え、４種以上のメタアクリルモノマーを組み合わせてもよい。
【００３１】
本発明のバインダー用メタアクリル共重合体は、ポリスチレン換算による重量平均分子量の下限が１０万、上限が３００万である。上記重量平均分子量が１０万未満であると、強度の低下や、ペースト作製時に粘度が充分に得られず貯蔵安定性が悪くなったり、シート化した際の強度が著しく低くなったりする。上記重量平均分子量が３００万を超えると、得られる無機微粒子分散ペースト組成物の糸曳性や溶媒への溶解性に問題が生じる。好ましい下限は１０万、好ましい上限は１００万である。
なお、ポリスチレン換算による重量平均分子量の測定は、カラムとして例えばＳＨＯＫＯ社製カラムＬＦ−８０４等を用いてゲルパーミエーションクロマトグラフィー（ＧＰＣ）測定を行うことで得ることができる。
【００３２】
本発明のバインダー用メタアクリル共重合体は、ガラス転移温度の好ましい下限が１０℃、好ましい上限が３５℃である。上記ガラス転移温度が１０℃未満であると、無機粉末とバインダーからなるシートに成形した際に柔らかすぎて取り扱い性に劣ることがある。上記ガラス転移温度が３５℃を超えると、得られるシートが脆くなり、取り扱い性が悪くなることがある。より好ましい下限は１５℃、より好ましい上限は３０℃である。
なお、本発明のバインダー用メタアクリル共重合体のガラス転移温度は、メタアクリルモノマーの組成と、構成モノマーをホモポリマーとした場合のガラス転移温度とから概算することが可能である。具体的には、本発明のバインダー用メタアクリル共重合体のガラス転移温度は、構成モノマーをホモポリマーとした場合のガラス転移温度に、それぞれの割合を掛けたものの合計として計算される。
メタアクリルモノマーのホモポリマーとした場合のガラス転移温度は以下の通りである。
メチルメタクリレート（ＭＭＡ）：１０５℃、エチルメタクリレート（ＥＭＡ）：６５℃、イソプロピルメタクリレート（ｉＰＭＡ）：８１℃、ｎ−ブチルメタクリレート（ＢＭＡ）：２０℃、イソブチルメタクリレート（ｉＢＭＡ）：５３℃、２−ヒドロキシエチルメタクリレート（ＨＥＭＡ）：５５℃、２−ヒドロキシプロピルメタクリレート（ＨＰＭＡ）：２６℃、イソデシルメタクリレート（ＩＤＭＡ）：−４１℃、グリシジルメタクリレート（ＧＭＡ）：４１℃
【００３３】
本発明のバインダー用メタアクリル共重合体は、９０％分解温度が３５０℃以下であることが好ましく、より好ましくは９０％分解温度が３００℃以下である。９０％分解温度が３５０℃を超えると、焼成時に無機粉が熱劣化することがある。なお、上記９０％分解温度は、熱重量測定装置ＴＧ−ＤＴＡによって測定することができる。
【００３４】
本発明のバインダー用メタアクリル共重合体を製造する方法としては特に限定されず、例えば、メタクリル酸ｎブチルを所定量含む３種以上のメタアクリルモノマーを原料モノマーとし、連鎖移動剤及び有機溶剤等を含有するモノマー混合液を調製した後、該モノマー混合液に重合開始剤を添加し、上記原料モノマーを共重合させる方法が挙げられる。
【００３５】
また、本発明のバインダー用メタアクリル共重合体の分子末端のみに水素結合性官能基を導入する方法としては、例えば、水素結合性官能基を有する連鎖移動剤のもとで、上述したメタクリル酸ｎブチルを所定量含む３種以上のメタアクリルモノマーからなる原料モノマーをフリーラジカル重合法、リビングラジカル重合法、イニファーター重合法、アニオン重合法、リビングアニオン重合法等の従来公知の方法で共重合する方法や、水素結合性官能基を有する重合開始剤のもとで、上述したモノマーをフリーラジカル重合法、リビングラジカル重合法、イニファーター重合法、アニオン重合法、リビングアニオン重合法等の従来公知の方法で共重合する方法が挙げられる。なお、これらの方法は併用してもよい。
また、バインダー用メタアクリル共重合体の分子末端のみに水素結合性官能基が導入されたことは、例えば、１３Ｃ−ＮＭＲにより確認することができる。
【００３６】
上記水素結合性官能基を有する連鎖移動剤としては、特に限定されず、例えば、水素結合性官能基として水酸基を有するメルカプトプロパンジオール、水素結合性官能基としてカルボキシル基を有するチオグリセロール、メルカプトコハク酸、メルカプト酢酸、水素結合性官能基としてアミノ基を有するアミノエタンチオール等が挙げられる。
【００３７】
上記水素結合性官能基を有する重合開始剤としては、特に限定されず、例えば、Ｐ−メンタンヒドロペルオキシド（日油社製「パーメンタＨ」）、ジイソプロピルベンゼンヒドロペルオキシド（日油社製「パークミルＰ」）、１，２，３，３−テトラメチルブチルヒドロペルオキシド（日油社製「パーオクタＨ」）、クメンヒドロペルオキシド（日油社製「パークミルＨ−８０」）、ｔ−ブチルヒドロペルオキシド（日油社製「パーブチルＨ−６９」）、過酸化シクロヘキサノン（日油社製「パーヘキサＨ」）、１，１，３，３−テトラメチルブチルヒドロパーオキサイド、ｔ−ブチルヒドロパーオキサイド、ｔ−アミルヒドロパーオキサイド、Ｄｉｓｕｃｃｉｎｉｃ  ａｃｉｄ  ｐｅｒｏｘｉｄｅ（パーロイルＳＡ）等が挙げられる。
【００３８】
また、本発明のバインダー用メタアクリル共重合体と、有機溶剤と、無機微粒子とを用いて無機微粒子分散ペースト組成物を作製することができる。
本発明のバインダー用メタアクリル共重合体、有機溶剤、及び、無機微粒子を含有する無機微粒子分散ペースト組成物もまた、本発明の１つである。
【００３９】
本発明の無機微粒子分散ペースト組成物は、無機微粒子を含有する。
上記無機微粒子としては特に限定されず、例えば、ＩＴＯ、ＦＴＯ、銅、銀、ニッケル、パラジウム、アルミナ、ジルコニア、酸化チタン、チタン酸バリウム、窒化アルミナ、窒化ケイ素、窒化ホウ素、ケイ酸塩ガラス、鉛ガラス、ＣａＯ・Ａｌ２Ｏ３・ＳｉＯ２系無機ガラス、ＭｇＯ・Ａｌ２Ｏ３・ＳｉＯ２系無機ガラス、ＬｉＯ２・Ａｌ２Ｏ３・ＳｉＯ２系無機ガラス等の低融点ガラス、Ｌｉ２Ｓ−ＭｘＳｙ（Ｍ＝Ｂ、Ｓｉ、Ｇｃ、Ｐ）等のリチウム硫黄系ガラス、ＬｉＣｏＯ２等のリチウムコバルト複合酸化物やＬｉＭｎＯ４等のリチウムマンガン複合酸化物、リチウムニッケル複合酸化物、リチウムバナジウム複合酸化物、リチウムジルコニウム複合酸化物、リチウムハフニウム複合酸化物、ケイリン酸リチウム（Ｌｉ３．５ＳｉＯ．５ＰＯ．５Ｏ４）、リン酸チタンリチウム（ＬｉＴｉ２（ＰＯ４）３）、チタン酸リチウム（Ｌｉ４Ｔｉ５Ｏ１２）、リン酸ゲルマニウムリチウム（ＬｉＧｅ２（ＰＯ４）３）、Ｌｉ２Ｏ−ＳｉＯ２、Ｌｉ２Ｏ−Ｖ２Ｏ５−ＳｉＯ２、Ｌｉ２Ｏ−Ｐ２Ｏ５−Ｂ２Ｏ３、Ｌｉ２Ｏ−ＧｅＯ２Ｂａなどの酸化リチウム化合物、酸化ニオブ、酸化バナジウム、酸化タングステン、ＭｇＡｌ１０Ｏ１７：Ｅｕ、Ｚｎ２ＳｉＯ４：Ｍｎ、（Ｙ、Ｇｄ）ＢＯ３：Ｅｕ等の蛍光体、種々のカーボンブラック、カーボンナノチューブ、金属錯体等が挙げられる。
なお、上記無機微粒子の平均粒子径は０．０５〜５０μｍが好ましい。
【００４０】
本発明の無機微粒子分散ペースト組成物における上記無機微粒子の含有量としては特に限定されないが、好ましい下限が１０重量％、好ましい上限が９０重量％である。１０重量％未満であると、粘度が充分に得られないことがあり、塗工性が低下することがあり、９０重量％を超えると、無機微粒子を分散させることが困難になることがある。
【００４１】
本発明の無機微粒子分散ペースト組成物は、有機溶剤を含有する。
上記有機溶剤としては特に限定されず、例えば、トルエン、酢酸エチル、酢酸ブチル、イソプロパノール、メチルイソブチルケトン、メチルエチルケトン、メチルイソブチルケトン、エチレングリコールエチルエーテル、エチレングリコールモノブチルエーテル、エチレングリコールモノエチルエーテルアセテート、ジエチレングリコールモノエチルエーテル、ジエチレングリコールモノメチルエーテル、ジエチレングリコールモノイソブチルエーテル、トリメチルペンタンジオールモノイソブチレート、ブチルカルビトール、ブチルカルビトールアセテート、テルピネオール、テルピネオールアセテート、ジヒドロテルピネオール、ジヒドロテルピネオールアセテートテキサノール、イソホロン、乳酸ブチル、ジオクチルフタレート、ジオクチルアジペート、ベンジルアルコール、フェニルプロピレングリコール、クレゾール等が挙げられる。なかでも、テルピネオールアセテート、ジヒドロテルピネオール、ジヒドロテルピネオールアセテート、ジエチレングリコールモノエチルエーテル、ジエチレングリコールモノメチルエーテル、ジエチレングリコールモノイソブチルエーテル、ブチルカルビトール、ブチルカルビトールアセテート、テキサノールが好ましく、テルピネオール、テルピネオールアセテート、ジヒドロテルピネオール、ジヒドロテルピネオールアセテートがより好ましい。なお、これらの有機溶剤は単独で用いてもよく、２種以上を併用してもよい。
【００４２】
本発明の無機微粒子分散ペースト組成物におけるバインダー用メタアクリル共重合体の含有量としては特に限定されないが、好ましい下限が５重量％、好ましい上限が３０重量％である。上記バインダー用メタアクリル共重合体の含有量が、上記範囲内であると、低温で焼成しても脱脂可能な無機微粒子分散ペースト組成物を作製することができる。
【００４３】
本発明の無機微粒子分散ペースト組成物における上記有機溶剤の含有量としては特に限定されないが、好ましい下限は１０重量％、好ましい上限は６０重量％である。この範囲を外れると、塗工性が低下したり、無機微粒子を分散させることが困難となったりすることがある。
【００４４】
本発明の無機微粒子分散ペースト組成物は、密着促進剤を含有してもよい。
上記密着促進剤としては、特に限定されないが、アミノシラン系シランカップリング剤が好適に用いられる。
上記アミノシラン系シランカップリング剤としては、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシランが挙げられる。
アミノシラン系シランカップリング剤以外にも、グリシジルシラン系シランカップリング剤である３−グリシドキシプロピルトリメトキシシラン、３−グリシドキシプロピルメチルジエトキシシラン、３−グリシドキシプロピルトリエトキシシラン、その他シランカップリング剤であるジメチルジメトキシシラン、テトラメトキシシラン、テトラエトキシシラン、フェニルトリメトキシシラン、ジフェニルジメトキシシラン等も好適に用いることができ、これらを複数用いても良い。
【００４５】
本発明の無機微粒子分散ペースト組成物は、塗工後のレベリングを促進させる目的でノニオン系界面活性剤を含有することが好ましい。
上記ノニオン系界面活性剤としては特に限定されないが、ＨＬＢ値が１０以上２０以下のノニオン系界面活性剤であることが好ましい。ここで、ＨＬＢ値とは、界面活性剤の親水性、親油性を表す指標として用いられるものであって、計算方法がいくつか提案されており、例えば、エステル系の界面活性剤について、鹸化価をＳ、界面活性剤を構成する脂肪酸の酸価をＡとし、ＨＬＢ値を２０（１−Ｓ／Ａ）等の定義がある。具体的には、脂肪鎖にアルキレンエーテルを付加させたポリエチレンオキサイドを有するノニオン系界面活性剤が好適であり、具体的には例えば、ポリオキシエチレンラウリルエーテル、ポリオキシエチレンセチルエーテル等が好適に用いられる。なお、上記ノニオン系界面活性剤は、熱分解性がよいが、大量に添加すると無機微粒子分散ペースト組成物の熱分解性が低下することがあるため、含有量の好ましい上限は５重量％である。
【００４６】
また、本発明の無機微粒子分散ペースト組成物では、更に、添加剤として、可塑剤、粘着付与剤、保存安定剤、消泡剤、熱分解促進剤、酸化防止剤等を含有させてもよい。これらの添加剤は、特に限定されるものではなく、この分野で通常用いられるものを適宜選択することができる。
【００４７】
本発明の無機微粒子分散ペースト組成物の製造方法としては特に限定されず、従来公知の方法が挙げられ、各成分をボールミル、ブレンダーミル、３本ロール等の各種混合機を用いて混合する方法等が挙げられる。
【００４８】
本発明の無機微粒子分散ペースト組成物は、無機微粒子としてガラス粉末を用いた場合、ガラスペースト組成物として好適に使用することができる。また、無機微粒子としてセラミック粉末を用いた場合はセラミックペースト組成物、無機微粒子として蛍光体粉末を用いた場合は蛍光体ペースト組成物、無機微粒子として導電性粉末を用いた場合は導電ペースト組成物として好適に使用することができる。
【００４９】
無機微粒子としてガラス粉末又はセラミックス粉末を用いることで、グリーンシートの材料として好適に使用することができる。また、リチウム元素を含んだガラスシートの製造にも好適に用いることが出来る。これらの用途で本発明の無機微粒子分散ペースト組成物（以下、グリーンシート形成用無機微粒子分散ペースト組成物ともいう）を用いることで、低温での脱脂が可能となり、焼結時における無機微粒子の焼結中の酸化や熱履歴を最低限度に抑えることが可能となる。
【００５０】
上記グリーンシート形成用無機微粒子分散ペースト組成物に用いられる溶剤としては、特にトルエンや酢酸ブチル、イソプロパノール、メチルイソブチルケトン等が好ましい。また、上記溶剤の添加量は用いる塗工プロセスによって適宜選択することが望ましく、特に限定されるものではない。更に、本発明のグリーンシート形成用無機微粒子分散ペースト組成物における上記無機微粒子及び無機微粒子の含有量としては特に限定されないが、好ましい下限が５０重量％、好ましい上限が９５重量％である。５０重量％未満であると、樹脂分が多く焼結性に問題が発生する可能性があり９５重量％を超えると、無機微粒子等を分散させることが困難でシート化できないことがある。
【００５１】
上記グリーンシート形成用無機微粒子分散ペースト組成物を、片面離型処理を施した支持フィルム上に塗工し、溶剤を乾燥させ、シート状に成形することで、無機微粒子分散シートを製造することができる。このような無機微粒子分散シートもまた本発明の１つである。
本発明の無機微粒子分散シートの製造方法としては、例えば、本発明のバインダー用メタアクリル共重合体を溶剤に溶解させ、界面活性剤や分散剤、可塑剤等を添加し、攪拌、均一なビヒクルを作成した後、無機微粒子を添加し、ボールミルの分散装置を用いて均一に分散させる。得られた無機微粒子分散ペースト組成物をロールコーター、ダイコーター、スクイズコーター、カーテンコーター等の塗工方式によって支持フィルム上に均一に塗膜を形成する方法等が挙げられる。
【００５２】
本発明の無機微粒子分散シートを製造する際に用いる支持フィルムは、耐熱性及び耐溶剤性を有すると共に可撓性を有する樹脂フィルムであることが好ましい。支持フィルムが可撓性を有することにより、ロールコーター、ブレードコーターなどによって支持フィルムの表面にグリーンシート形成用無機微粒子分散ペースト組成物を塗布することができ、得られるグリーンシート形成フィルムをロール状に巻回した状態で保存し、供給することができる。
【００５３】
上記支持フィルムを形成する樹脂としては、例えばポリエチレンテレフタレート、ポリエステル、ポリエチレン、ポリプロピレン、ポリスチレン、ポリイミド、ポリビニルアルコール、ポリ塩化ビニル、ポリフロロエチレン等の含フッ素樹脂、ナイロン、セルロース等が挙げられる。
上記支持フィルムの厚みは、例えば、２０〜１００μｍが好ましい。
また、支持フィルムの表面には離型処理が施されていることが好ましく、これにより、転写工程において、支持フィルムの剥離操作を容易に行うことができる。
なお、本発明の無機微粒子分散ペースト組成物を用いて得られる無機微粒子分散シートもまた本発明の１つである。
【発明の効果】
【００５４】
本発明によれば、無機微粒子分散ペースト組成物に使用した場合に、熱劣化が起こりにくく、低温分解性に優れ、かつ、機械的強度の高いシートを得ることが可能なバインダー用メタアクリル共重合体、無機微粒子分散ペースト組成物及び無機微粒子分散シートを提供することができる。
【発明を実施するための形態】
【００５５】
以下に実施例を掲げて本発明を更に詳しく説明するが、本発明はこれら実施例のみに限定されるものではない。
【００５６】
（実施例１）
（１）バインダー樹脂、無機微粒子分散ペースト組成物の調製
攪拌機、冷却器、温度計、湯浴及び、窒素ガス導入口を備えた２Ｌセパラプルフラスコに、メタクリル酸ｎブチル（ｎ−ＢＭＡ）４５重量部、イソブチルメタクリレート（ｉＢＭＡ）２５重量部、イソデシルメタクリレート（ｉＤＭＡ）３０重量部、有機溶剤として酢酸ブチル１００重量部とを混合し、モノマー混合液を得た。
【００５７】
得られたモノマー混合液を、窒素ガスを用いて２０分間バブリングすることにより溶存酸素を除去した後、セパラブルフラスコ系内を窒素ガスで置換し攪拌しながら湯浴が沸騰するまで昇温した。重合開始剤を酢酸ブチルで希釈した溶液を加えた。また重合中に重合開始剤を含む酢酸ブチル溶液を数回添加した。
【００５８】
重合開始から７時間後、室温まで冷却し重合を終了させた。これにより、メタアクリル樹脂の酢酸ブチル溶液を得た。得られた重合体について、カラムとしてＳＨＯＫＯ社製カラムＬＦ−８０４を用い、ゲルパーミエーションクロマトグラフィーによる分析を行ったところ、ポリスチレン換算による重量平均分子量は表１のとおりであった。
このようにして得られたメタアクリル樹脂の酢酸ブチル溶液５０重量部に、無機粉体としてＬｉＳ−Ｐ２Ｓ５系ガラス（平均粒子径２．０μｍ）５０重量部を添加し、高速攪拌機で混練し、無機微粒子分散ペースト組成物を得た。
【００５９】
（２）シートの作製
得られた無機微粒子分散ペースト組成物を、予め離型処理したポリエチレンテレフタレート（ＰＥＴ）よりなる支持フィルム（幅４００ｍｍ，長さ３０ｍ，厚さ３８μｍ）上にブレードコーターを用いて塗布し、形成された塗膜を１００℃で１０分間乾燥することにより溶剤を除去することにより、厚さ５０μｍの無機粉体含有樹脂層を支持フィルム上に形成した。次いで、前記無機粉体含有樹脂層上に、予め離型処理したＰＥＴよりなるカバーフィルム（幅４００ｍｍ，長さ３０ｍ，厚さ２５μｍ）を貼り付けることにより、グリーンシートを製造した。
【００６０】
（実施例２〜８、比較例１〜３）
実施例１におけるアクリルモノマー混合液の組成を表１に記載の内容に変更し、実施例１と同じ方法で無機微粒子分散ペースト組成物、シートを作製した。
表１中、ＢＭＡはメタクリル酸ｎブチル（ｎ−ＢＭＡ）、ｉＢＭＡはイソブチルメタクリレート、ｉＤＭＡはイソデシルメタクリレート、ＰＴＭＯＭＡはポリテトラメチレングリコールのセグメントを有するメタクリル系グラフトモノマー（ブレンマー（登録商標）５５ＰＥＴ−８００、日油社製）、２−ＨＰＭＡは２−ヒドロキシプロピルメタクリレート、ＧＭＡはグリシジルメタクリレート、ｉＰＭＡはイソプロピルメタクリレート、ＨＥＭＡは２−ヒドロキシエチルメタクリレート、ＭＭＡはメチルメタクリレートである。
ｉＢＭＡ、ｉＤＭＡは、メタクリル酸エステル置換基に分岐構造を有する置換基を有し、かつ、前記分岐構造を有する置換基の主鎖の炭素数が３以上であるモノマー（表１中、モノマーＡとする。）である。ＭＭＡ、ｉＰＭＡは、メタクリル酸エステル置換基に炭素数が３以下の直鎖状若しくは分岐状のアルキル基、または、炭素数が６以下の環状のアルキル基を有し、かつ、ホモポリマーでのガラス転移温度が６５℃以上であるモノマー（表１中、モノマーＢとする。）である。ＧＭＡ、ＨＥＭＡ、２−ＨＰＭＡは、メタアクリル酸エステル置換基に極性基またはグリシジル基を有するモノマー（表１中、モノマーＣとする。）である。
【００６１】
【表１】
2014208753.tif 000002
【００６２】
＜評価＞
実施例１〜８及び比較例１〜３で得られた重合体、無機微粒子分散ペースト組成物及びシートについて以下の評価を行った。結果を表２に示した。
【００６３】
（１）樹脂のガラス転移温度測定
得られた重合体について、示差走査熱量計（ＤＳＣ）を用いてガラス転移温度を測定した。
【００６４】
（２）樹脂伸長性
実施例、比較例で作製した重合体の酢酸ブチル溶液を離型処理したＰＥＴフィルムにアプリケーターを用いて塗工し、１００℃送風オーブンで１０分間乾燥させ、樹脂シートを作成した。樹脂シートの厚みは２０μであった。方眼紙をカバーフィルムとして用い、はさみで幅１ｃｍの短冊片を作製した。２３℃、５０ＲＨ条件下で島津製作所社製オートグラフＡＧ−ＩＳを用いてチャック間距離３ｃｍ、引張速度１０ｍｍ／ｍｉｎにて引張試験を行い、破断に要した歪みを評価した。
破断歪みが５０％以上である場合を「○」、５０％未満である場合を「×」とした。
【００６５】
（３）焼結性
実施例、比較例で作製した無機微粒子分散ペースト組成物をＴＧ−ＤＴＡのアルミナパンに詰め、１０℃／ｍｉｎにて昇温し、溶媒を蒸発、樹脂を熱分解させた。脱脂が終了した（重量が５０％を示した）温度を評価した。脱脂が終了した温度は、無機微粒子分散ペースト組成物中に占める無機微粒子以外の割合に相当する重量減少がなされたと推測される温度を、測定結果から読み取った。これは無機微粒子分散ペースト組成物中のメタアクリル共重合体成分が９０％以上分解する分解終了温度に相当する。
【００６６】
（４）熱劣化評価
実施例、比較例で作製したシートをマッフル炉にてＴＧ−ＤＴＡにて得られたそれぞれの脱脂終了温度で３０時間焼成を行った
得られた試料についてＸ線回折評価装置（リガク社製、ＲＩＮＴ２４００）を用いて広角Ｘ線回折評価を行った。即ち、焼成された試料に５０ｋＶ、１００ｍＡの条件で発生させた（ＣｕＫα）Ｘ線を６０分照射し、散乱スペクトルを得た。縦軸に散乱強度Ｉ、横軸に散乱角を２θプロットし、それぞれの軸を対数表示に変換して２θ＝６〜３０（ｄｅｇ）付近の散乱ピークあるいはショルダーの有無を確認した。
２θ＝２７度の熱劣化に起因する結晶性ピークが生じなかった場合を「○」、ピークが見られた場合を「×」とした。
【００６７】
【表２】
2014208753.tif 000003
【産業上の利用可能性】
【００６８】
本発明によれば、無機微粒子分散ペースト組成物に使用した場合に、熱劣化が起こりにくく、低温分解性に優れ、かつ、機械的強度の高いシートを得ることが可能なバインダー用メタアクリル共重合体、無機微粒子分散ペースト組成物及び無機微粒子分散シートを提供することができる。